(57)【特許請求の範囲】
【請求項１】
爬虫類皮又は鳥類皮の裏面に、接着剤を塗布する工程と、
豚スエードの表面に、接着剤を塗布する工程と、
前記爬虫類皮又は鳥類皮の裏面と、前記豚スエードの表面とを、前記爬虫類皮又は鳥類皮の裏面に塗布された接着剤と、豚スエードの表面に塗布された接着剤とにより、貼着する工程とを備える、皮革シートの製造方法。
【請求項２】
爬虫類皮又は鳥類皮の裏面に、接着剤を塗布する工程と、
豚スエードの表面に、接着剤を塗布する工程と、
前記爬虫類皮又は鳥類皮の裏面に塗布された接着剤の接着剤層の表面に薄皮が形成され、且つ、前記豚スエードの表面に塗布された接着剤の接着剤層の表面に薄皮が形成された時点で、直ちに、前記爬虫類皮又は鳥類皮の裏面と、前記豚スエードの表面とを、前記爬虫類皮又は鳥類皮の裏面に塗布された接着剤と、豚スエードの表面に塗布された接着剤とにより、貼着する工程とを備える、皮革シートの製造方法。
【請求項３】
前記接着剤が、ゴム系接着剤又は酢酸ビニルを主成分とする接着剤である、請求項１又は請求項２に記載の皮革シートの製造方法。
【発明の詳細な説明】
【技術分野】
【０００１】
本発明は、皮革シートの製造方法に関し、特に、爬虫類皮又は鳥類皮の裏面と、豚スエードの表面と接着剤により貼着することで、まるで、爬虫類皮又は鳥類皮の一枚仕立てのように見え、且つ、豚スエードの裏面が露呈している、皮革シートを製造する、皮革シートの製造方法に関する。
【背景技術】
【０００２】
従来、革製の、衣料、折りかばん、肩掛けかばん、手提げかばんその他のかばん類、財布、キーケース、名刺入れその他の袋物といった皮革製品（以下、単に、「皮革製品」、という。）は、下記に示すような工程によって製造されている。
【０００３】
１．例えば、牛皮を、用途別に型抜きした後、裏貼りなどせずに、そのまま、皮革製品の素材（構成部材又はパーツ）を縫製することによって、皮革製品を製造する。
【０００４】
２．用途別に型抜きがされた牛皮等の皮の裏面に、不織布や織布その他の裏地を縫い付けて皮革製品の素材とした後、牛皮等の皮の裏面に裏地を縫い付けた素材（構成部材又はパーツ）を縫製することによって、皮革製品を製造する。
【０００５】
３．用途別に型抜きがされた牛皮等の皮の裏面に、皮、不織布、織布、ウレタン樹脂やシリコーン樹脂などの発泡樹脂シート、又は、これらを組み合わせた裏地を接着剤を用いて貼着した素材（構成部材又はパーツ）を縫製することによって、皮革製品を製造する。
【０００６】
接着剤としては、例えば、ポリアミド系樹脂、ポリエステル系樹脂、ビニル系樹脂、アクリル系樹脂、ポリエチレン系樹脂などの熱可塑性樹脂が用いられている。
【特許文献１】特開２０００−２８９１４２号公報
【特許文献２】実登録第３００９２０８号公報
【特許文献３】特開昭６３−２０２４４２号公報
【特許文献４】特明１４００５４号公報
【特許文献５】特明４０４５９号公報
【特許文献６】特公昭３０−４４８号公報
【特許文献７】特公昭１５−６０８８号公報
【特許文献８】特明１４３１８３号公報
【特許文献９】特明１１３３１７４号公報
【特許文献１０】特明３６２９２号公報
【発明の開示】
【発明が解決しようとする課題】
【０００７】
ところで、例えば、高級な牛皮を用いた皮革製品にあっては、その素材（部材）の品質から、裏面に裏貼りをしていない。
【０００８】
また、皮革製品を取り扱う業界や皮革製品の市場においては、皮革製品の素材（構成部材又はパーツ）の裏面に、牛皮の裏面そのものが露呈している皮革製品（いわゆる一枚仕立ての皮革製品）が、高級品として取り扱われている。
【０００９】
これに対し、例えば、皮の裏面に裏地を縫い付けた素材（構成部材又はパーツ）を縫製して製造した皮革製品や、皮の裏面に裏地を接着剤を用いて貼着した素材（構成部材又はパーツ）を縫製して製造した皮革製品は、高級感が出ない、という問題がある。
【００１０】
また、皮の裏面に、例えば、ポリアミド系樹脂、ポリエステル系樹脂、ビニル系樹脂、アクリル系樹脂、ポリエチレン系樹脂などの熱可塑性樹脂からなる接着剤を用いて裏地を貼着した素材（構成部材又はパーツ）を縫製した皮革製品にあっては、例えば、その購入者がそのような皮革製品を使用している際に、皮と裏地とが分離するような場合があり、長期使用に対する製品の耐久性の問題がある。
【００１１】
また、皮の裏面に、例えば、ポリアミド系樹脂、ポリエステル系樹脂、ビニル系樹脂、アクリル系樹脂、ポリエチレン系樹脂などの熱可塑性樹脂からなる接着剤を用いて裏地を貼着した場合には、素材（構成部材又はパーツ）の皮及び／又は裏地にしわが形成される、といった、製造上の問題もある。
【００１２】
更には、バイソンその他の蛇皮や、クロコダイルその他の鰐皮や、リザード皮その他の蜥蜴皮その他の爬虫類皮や、オーストリッチ皮その他の鳥類皮は、一般に、その裏面が、ささくれ立ったような性状を有しており、物によっては、裏面から、ささくれ立った部分が、ぼろぼろと剥がれるような場合がある。
【００１３】
このため、爬虫類側や鳥類皮を、用途別に型抜きした後、裏貼りなどせずに、そのまま、皮革製品の素材（構成部材又はパーツ）として用い、そのような裏貼りなどをしていない素材（構成部材又はパーツ）を縫製することによって製造した皮革製品には、例えば、長期使用に対する製品の耐久性に問題がある。
【００１４】
このように、爬虫類側や鳥類皮を、用途別に型抜きした後、裏貼りなどせずに、そのまま、皮革製品の素材（構成部材又はパーツ）として用い、そのような裏貼りなどをしていない素材（構成部材又はパーツ）を縫製することによって製造した皮革製品には、例えば、長期使用に対する製品の耐久性に問題があるため、爬虫類皮や、鳥類皮を用いた皮革製品は、現状では、その裏面の性状から、一般に、皮の裏面に、裏地を縫製したり又は接着剤を用いて貼着したりした素材（構成部材又はパーツ）を縫製して製造したものが製品化されている。
【００１５】
しかしながら、需要者及び／又は取引者からは、爬虫類皮や、鳥類皮を用いた皮革製品にあっても、高級感のある、皮の裏面そのものが露呈している皮革製品（いわゆる一枚仕立てのような皮革製品）の商品化が、長年、望まれている。
【００１６】
本発明は、以上の問題を解決するためになされたものであって、爬虫類皮又は鳥類皮を用いた皮革製品であって、皮の裏面そのものが露呈している皮革製品（いわゆる一枚仕立ての皮革製品）と同様の高級感があり、優れた耐久性を有する皮革製品を製造する素材（構成部材又はパーツ）として、好適な、皮革シートを提供することを目的としている。
【課題を解決するための手段】
【００１７】
本発明に係る皮革シートの製造方法により製造される皮革シートは、爬虫類皮又は鳥類皮と、豚スエードとを備え、爬虫類皮又は鳥類皮の裏面と、豚スエードの表面とが、接着剤により貼着されている。
【００１８】
爬虫類皮としては、例えば、クロコダイル皮その他の鰐皮や、リザート皮その他の蜥蜴皮を挙げることができ、また、鳥類皮としては、例えば、オーストリッチ皮を挙げることができる。
【００１９】
また、ここに、本明細書で用いる用語、「豚スエード」は、豚皮（ピッグスキン（Pig Skin））の裏面をサンドペーパー又はスエード加工機を用い、豚皮（ピッグスキン（Pig Skin））の裏面をベルベット状に起立したなめし皮を意味する。
【００２１】
本明細書で用いる用語、「ゴム系接着剤」とは、合成ゴム又は天然ゴムを主成分とする接着剤を意味する。
【００２２】
ゴム系接着剤としては、特に以下の場合に限定されることはないが、例えば、合成ゴム又は天然ゴムを乳化剤によりコロイド状の溶媒中に分散させたラテックス状の気乾型接着剤を、その好ましい例として挙げることができる。
【００２３】
請求項１に記載の皮革シートの製造方法は、爬虫類皮又は鳥類皮の裏面に、接着剤を塗布する工程と、豚スエードの表面に、接着剤を塗布する工程と、爬虫類皮又は鳥類皮の裏面と、豚スエードの表面とを、爬虫類皮又は鳥類皮の裏面に塗布されたゴム系接着剤と、豚スエードの表面に塗布された接着剤とにより、貼着する工程とを備える。
【００２４】
尚、爬虫類皮又は鳥類皮の裏面の全面に接着剤を、均一に、塗布する場合及び豚スエードの表面の全面に接着剤を、均一に、塗布する場合は、例えば、ハケ、ブラシ、ハンドローラ、スプレーガン、スプレッダなどを用いて、被着材の全面（この場合は、爬虫類皮又は鳥類皮の裏面の全面及び豚スエードの表面の全面）に均一に塗布すればよい。
【００２５】
請求項２に記載の皮革シートの製造方法は、爬虫類皮又は鳥類皮の裏面に、接着剤を塗布する工程と、豚スエードの表面に、接着剤を塗布する工程と、爬虫類皮又は鳥類皮の裏面に塗布された接着剤の接着剤層の表面に薄皮が形成され、且つ、豚スエードの表面に塗布された接着剤の接着剤層の表面に薄皮が形成された時点で、直ちに、爬虫類皮又は鳥類皮の裏面と、豚スエードの表面とを、爬虫類皮又は鳥類皮の裏面に塗布されたゴム系接着剤と、豚スエードの表面に塗布された接着剤とにより、貼着する工程とを備える。
【００２６】
尚、特に以下の場合に限定されることはないが、請求項１又は請求項２に記載の皮革シートの製造方法において、爬虫類皮又は鳥類皮の裏面に、接着剤を塗布する工程は、爬虫類皮又は鳥類皮の裏面の全面に、接着剤を塗布するようにすることが好ましく、且つ、豚スエードの表面に、接着剤を塗布する工程は、豚スエードの表面の全面に、ゴム系接着剤を塗布することが好ましい。
【００２７】
請求項３に記載の皮革シートの製造方法は、請求項１又は請求項２に記載の皮革シートの製造方法で用いる、接着剤が、ゴム系接着剤又は酢酸ビニルを主成分とする接着剤である。
【発明の効果】
【００２８】
本発明に係る皮革シートの製造方法により製造される皮革シートは、爬虫類皮又は鳥類皮の裏面に、豚スエードの表面側が接着剤により貼着されているので、この皮革シートでは、その裏面に、豚スエードの裏面側が露呈している。
【００２９】
従って、本発明に係る皮革シートの製造方法により製造される皮革シートを用途別に型抜きした素材（構成部材又はパーツ）を縫製することによって製造される皮革製品には、その素材（構成部材又はパーツ）の各々に、爬虫類皮又は鳥類皮と、裏地（豚スエード）とを縫製したような縫い目が見当たらず、且つ、その素材（構成部材又はパーツ）の各々の裏面には、豚スエードの裏面（ベルベット状に起立した高級感のある裏面）側が露呈している結果、需要者又は取引者に、皮の裏面そのものが露呈している皮革製品（いわゆる一枚仕立ての皮革製品）と同様の高級感を印象付けることができる。
【００３０】
のみならず、豚スエードの場合は、そのベルベット状に起毛した裏面から、毛羽が抜け落ちにくいので、この皮革シートを用途別に型抜きした素材（構成部材又はパーツ）を縫製することによって製造される皮革製品は、長期使用に対する製品の耐久性に優れている。
【００３１】
また、豚スエードの表面は、豚皮本来の細かいしわや毛穴があり、また、既に述べたとおり、爬虫類皮又は鳥類皮の裏面は、ささくれ立ったような性状を有している。
【００３２】
その結果、爬虫類皮又は鳥類皮の裏面と、豚スエードの表面とを、接着剤により貼着すると、爬虫類皮又は鳥類皮の裏面のささくれ立ったような性状の部分と接着剤との接触及びぬれと、爬虫類皮又は鳥類皮の裏面のささくれ立ったような性状の部分と、豚スエードの表面に存在する豚皮本来の細かいしわや毛穴との嵌合構造と、豚皮本来の細かいしわや毛穴と接着剤との接触及びぬれとの協働により、爬虫類皮又は鳥類皮と、豚スエードとが、接着剤により、接着した状態となる。
【００３３】
従って、本発明に係る皮革シートの製造方法により製造される皮革シートを用途別に型抜きした素材（構成部材又はパーツ）を縫製して製造された皮革製品は、爬虫類皮又は鳥類皮の裏面と、豚スエードの表面とを、接着剤との協働により、従来の用途別に型抜きがされた皮の裏面に、不織布、織布、ウレタン樹脂やシリコーン樹脂などの発泡樹脂シート、又は、これらを組み合わせた裏地を接着剤を用いて貼着した素材（構成部材又はパーツ）を縫製することによって製造された皮革製品に比べ、爬虫類皮又は鳥類皮と豚スエードとが分離するようなことが無い。
【００３４】
即ち、本発明に係る皮革シートの製造方法により製造される皮革シートを用途別に型抜きした素材（構成部材又はパーツ）を縫製することによって、皮革製品は、長期使用に耐えることができる、という長所を有している。
【００３５】
本発明に係る皮革シートの製造方法により製造される皮革シートでは、爬虫類皮又は鳥類皮の裏面と、豚スエードの表面とを、ゴム系接着剤又は酢酸ビニルを主成分とする接着剤により貼着している。
【００３６】
ここに、ゴム系接着剤又は酢酸ビニルを主成分とする接着剤は、硬化後（乾燥後）において、エラストマー性（柔軟性）を有している。
【００３７】
したがって、例えば、本発明に係る皮革シートの製造方法により製造される皮革シートを用途別に型抜きした素材（構成部材又はパーツ）を縫製して製造された皮革製品は、その外部からの力が加わって、素材（構成部材又はパーツ）に曲げや捩れ等が生じても、爬虫類皮又は鳥類皮、ゴム系接着剤又は酢酸ビニルを主成分とする接着剤及び豚スエードの各々が変形可能であるため、皮と皮とを硬化後（乾燥後）において、エラストマー性（柔軟性）を有していない接着剤を用いて貼着した皮革製品に比べ、爬虫類皮又は鳥類皮と、豚スエードとが、分離しない又は分離し難いので、本発明に係る皮革シートを用途別に型抜きした素材（構成部材又はパーツ）を縫製して製造された皮革製品は、長期使用に対する製品の耐久性が優れている。
【００３８】
請求項１に記載の皮革シートの製造方法では、爬虫類皮又は鳥類皮の裏面に、接着剤を塗布し、豚スエードの表面に、接着剤を塗布し、爬虫類皮又は鳥類皮の裏面と、豚スエードの表面とを、爬虫類皮又は鳥類皮の裏面に塗布された接着剤と、豚スエードの表面に塗布された接着剤とにより、貼着するようにしているので、爬虫類皮又は鳥類皮の裏面又は豚スエードの表面のいずれか一方に、接着剤を塗布して、爬虫類皮又は鳥類皮の裏面と、豚スエードの表面とを貼着した皮革シートに比べ、爬虫類皮又は鳥類皮及び／又は豚スエードにしわが形成され難いため、歩留まりがよく、且つ、爬虫類皮又は鳥類皮の裏面と、豚スエードの表面との接着強度が高く、爬虫類皮又は鳥類皮と、豚スエードとが、分離しない又は分離し難い。
【００３９】
従って、請求項１に記載の皮革シートの製造方法に従って製造される皮革シートを用途別に型抜きした素材（構成部材又はパーツ）を縫製して製造された皮革製品は、長期使用に対する製品の耐久性が優れている。
【００４０】
また、請求項１に記載の皮革シートの製造方法に従って製造される皮革シートを用途別に型抜きした素材（構成部材又はパーツ）を縫製することによって製造される皮革製品には、その素材（構成部材又はパーツ）の各々に、爬虫類皮又は鳥類皮と、裏地（豚スエード）とを縫製したような縫い目が見当たらず、且つ、その素材（構成部材又はパーツ）の各々の裏面には、豚スエードの裏面側（ベルベット状に起立した高級感のある裏面）が露呈している結果、需要者又は取引者に、皮の裏面そのものが露呈している皮革製品（いわゆる一枚仕立ての皮革製品）と同様の高級感を印象付けることができる。
【００４１】
のみならず、豚スエードの場合は、そのベルベット状に起毛した裏面から、毛羽が抜け落ちにくいので、この皮革シートを用途別に型抜きした素材（構成部材又はパーツ）を縫製することによって製造される皮革製品は、長期使用に対する製品の耐久性に優れている。
【００４２】
また、豚スエードの表面は、豚皮本来の細かいしわや毛穴があり、また、既に述べたとおり、爬虫類皮又は鳥類皮の裏面は、ささくれ立ったような性状を有している。
【００４３】
従って、請求項１に記載の皮革シートの製造方法に従って、爬虫類皮又は鳥類皮の裏面と、豚スエードの表面とを、接着剤により貼着すると、爬虫類皮又は鳥類皮の裏面のささくれ立ったような性状の部分と接着剤との接触及びぬれと、爬虫類皮又は鳥類皮の裏面のささくれ立ったような性状の部分と、豚スエードの表面に存在する豚皮本来の細かいしわや毛穴との嵌合構造と、豚皮本来の細かいしわや毛穴と接着剤との接触及びぬれとの協働により、爬虫類皮又は鳥類皮と、豚スエードとが、接着剤により、接着した状態となる。
【００４４】
即ち、請求項１に記載の皮革シートの製造方法に従って製造される皮革シートを用途別に型抜きした素材（構成部材又はパーツ）を縫製することによって、皮革製品は、爬虫類皮又は鳥類皮とが分離し難いので、長期使用に耐えることができる、という長所を有している。
【００４５】
請求項２に記載の皮革シートの製造方法は、請求項１に記載の皮革シートの製造方法と同様の構成を備えているので、請求項１に記載の皮革シートの製造方法の効果と同様の効果を奏する。
【００４６】
ここで、被着材と被着材とを接着剤を用いて貼着する際の堆積時間（アッセンブリータイムともいう。）は、接着剤により貼り合わされる被着材と被着材との接着作業中、接着物の品質に関わる重要な因子である。
【００４７】
より詳しく説明すると、例えば、堆積時間（アッセンブリータイムともいう。）によって、被着材にしわが形成されたりされなかったりしたり、また、例えば、被着材と被着材との間の接着強度に影響したりする。
【００４８】
請求項２に記載の皮革シートの製造方法では、開放堆積時間（オープンアッセンブリータイム）を、爬虫類皮又は鳥類皮の裏面に、ゴム系接着剤を塗布し、また、豚スエードの表面に、ゴム系接着剤を塗布してから、爬虫類皮又は鳥類皮の裏面に塗布されたゴム系接着剤の接着剤層の表面に薄皮が形成され、且つ、豚スエードの表面に塗布されたゴム系接着剤の接着剤層の表面に薄皮が形成されるまでの期間とし、この期間の経過後（徒過後）、直ちに、爬虫類皮又は鳥類皮の裏面と、前記豚スエードの表面とを、爬虫類皮又は鳥類皮の裏面に塗布されたゴム系接着剤と、豚スエードの表面に塗布されたゴム系接着剤とにより、貼着するようにしている。
【００４９】
即ち、請求項２に記載の皮革シートの製造方法では、開放堆積時間（オープンアッセンブリータイム）を、適正な時間とすることで、爬虫類皮又は鳥類皮及び／又は豚スエードにしわが形成され難いため、歩留まりがよく、且つ、爬虫類皮又は鳥類皮の裏面と、豚スエードの表面との接着強度が高く、爬虫類皮又は鳥類皮と、豚スエードとが、分離しない又は分離し難い、長期使用に対する製品の耐久性に優れた皮革製品を製造することができる、という特有の効果を奏する。
【００５０】
請求項３に記載の皮革シートの製造方法では、爬虫類皮又は鳥類皮の裏面と、豚スエードの表面とを、ゴム系接着剤又は酢酸ビニルを主成分とする接着剤により貼着している。
【００５１】
ここに、ゴム系接着剤又は酢酸ビニルを主成分とする接着剤は、硬化後（乾燥後）において、エラストマー性（柔軟性）を有している。
【００５２】
従って、例えば、請求項３に記載の皮革シートの製造方法に従って製造される皮革シートを用途別に型抜きした素材（構成部材又はパーツ）を縫製して製造された皮革製品は、その外部からの力が加わって、素材（構成部材又はパーツ）に曲げや捩れ等が生じても、爬虫類皮又は鳥類皮、ゴム系接着剤及び豚スエードの各々が変形可能であるため、皮と皮とを硬化後において、エラストマー性を有していない接着剤を用いて貼着した皮革製品に比べ、爬虫類皮又は鳥類皮と、豚スエードとが、分離しない又は分離し難いので、請求項３に記載の皮革シートの製造方法に従って製造される皮革シートを用途別に型抜きした素材（構成部材又はパーツ）を縫製して製造された皮革製品は、長期使用に対する製品の耐久性が優れている。
【発明を実施するための最良の形態】
【００５３】
以下、本発明に係る皮革シートの製造方法により製造される皮革シートの一例及び本発明に係る皮革シートの製造方法の一例を、図面を参照しながら、更に詳しく説明する。
【００５４】
図１は、本発明に係る皮革シートの製造方法により製造される皮革シートの一例を模式的に示す断面図である。
【００５５】
この皮革シート１は、爬虫類皮（又は鳥類皮）２と、豚スエード３とを備え、爬虫類皮（又は鳥類皮）の裏面Ｓ２ａと、豚スエード３の表面Ｓ３ａとが、接着剤により貼着されている。
【００５６】
爬虫類皮としては、例えば、クロコダイル皮その他の鰐皮や、リザート皮その他の蜥蜴皮を挙げることができ、また、鳥類皮としては、例えば、オーストリッチ皮を挙げることができる。
【００５７】
爬虫類皮（又は鳥類皮）２の表面Ｓ２ａには、美しい鱗模様（鳥類皮にあっては、羽根の付け根の突起模様）がある。
【００５８】
また、爬虫類皮（又は鳥類皮）２の裏面Ｓ２ｂは、一般に、ささくれ立ったような性状を有しており、物によっては、裏面から、ささくれ立った部分が、ぼろぼろと剥がれるような場合がある。
【００５９】
ここに、豚スエード３は、豚皮（ピッグスキン（Pig Skin））の裏面をサンドペーパー又はスエード加工機を用い、豚皮（ピッグスキン（Pig Skin））の裏面Ｓ３ｂをベルベット状に起立したなめし皮を意味する。
【００６０】
接着剤４としては、硬化後に、柔軟性を有するものが用いられる。
【００６１】
より具体的に説明すると、接着剤としては、特に以下の場合に限定されることはないが、例えば、ゴム系接着剤又は酢酸ビニルを主成分とする接着剤を用いるのが好ましい。
【００６２】
この皮革シート１は、爬虫類皮（又は鳥類皮）２の裏面Ｓ２ｂに、豚スエード３の表面Ｓ３ａ側が接着剤４により貼着されているので、この皮革シート１では、その裏面に、豚スエード３の裏面Ｓ３ｂ側が露呈している。
【００６３】
この結果、この皮革シート１は、爬虫類皮（又は鳥類皮）２の一枚仕立てのように見える。
【００６４】
しかも、豚スエード３は、そのベルベット状に起毛した裏面Ｓ３ｂから、毛羽が抜け落ちにくいので、この皮革シート１を用途別に型抜きした素材（構成部材又はパーツ）を縫製することによって製造される皮革製品は、長期使用に対する製品の耐久性に優れている。
【００６５】
また、豚スエード３の表面Ｓ３ａは、豚皮本来の細かいしわや毛穴がある。
【００６６】
一方、爬虫類皮（又は鳥類皮）２の裏面Ｓ２ｂは、ささくれ立ったような性状を有している。
【００６７】
その結果、爬虫類皮（又は鳥類皮）２の裏面Ｓ２ｂと、豚スエード３の表面Ｓ３ａとを、接着剤４により貼着すると、爬虫類皮（又は鳥類皮）２の裏面Ｓ２ｂのささくれ立ったような性状の部分と接着剤４との接触及びぬれと、爬虫類皮（又は鳥類皮）２の裏面Ｓ２ｂのささくれ立ったような性状の部分と、豚スエード３の表面Ｓ３ａに存在する豚皮本来の細かいしわや毛穴との嵌合構造と、豚スエード３の表面Ｓ３ａに存在する豚皮本来の細かいしわや毛穴と接着剤４との接触及びぬれとの協働により、爬虫類皮（又は鳥類皮）２と、豚スエード３とが、接着剤４により、接着した状態となる。
【００６８】
従って、この皮革シート１を用途別に型抜きした素材（構成部材又はパーツ）を縫製することによって、皮革製品は、爬虫類皮又は鳥類皮と豚スエード３とが分離し難いので、長期使用に耐えることができる、という長所を有している。
【００６９】
以下、実験例に基づいて、本発明に係る皮革シートの製造方法により製造される皮革シート及び本発明に係る皮革シートの製造方法について説明する。
【００７０】
（実験例１）
爬虫類皮として、クロコダイル皮を準備した。
【００７１】
また、クロコダイル皮の裏地として、豚スエードを準備した。
【００７２】
次に、クロコダイル皮と、豚スエードとを（貼着）する接着する接着剤を調整した。
【００７３】
この接着剤の組成を表１に示す。
【００７４】
【表１】
0005171174.tif 000002
但し、接着剤に含まれる、クロロプレンゴム、フェノール樹脂、金属酸化物、トルエンシクロヘキサン、ノルマルヘキサン及び塩化メチレンの各々は、接着剤中、クロロプレンゴムの含有量（重量％）、フェノール樹脂の含有量（重量％）、金属酸化物の含有量（重量％）、トルエンシクロヘキサンの含有量（重量％）、ノルマルヘキサンの含有量（重量％）及び塩化メチレンの含有量（重量％）の各々が、クロロプレンゴムの含有量（重量％）＋フェノール樹脂の含有量（重量％）＋金属酸化物の含有量（重量％）＋トルエンシクロヘキサンの含有量（重量％）＋ノルマルヘキサンの含有量（重量％）＋塩化メチレンの含有量（重量％）＝１００重量％の関係を満たすように配合した。
【００７５】
また、金属酸化物としては、酸化マグネシウム（ＭｇＯ）又は酸化亜鉛（ＺｎＯ）、並びに、これらの混合物を使用した。
【００７６】
この接着剤の性状を表２に示す。
【００７７】
【表２】
0005171174.tif 000003
次に、クロコダイル皮の裏面の全面に、表１にその組成を且つ表２にその性状を示す接着剤を均一に塗布した。
【００７８】
また、豚スエードのベルベット状に起立した高級感のある裏面と反対側の面（以下、「豚スエードの表面」は、豚スエードのベルベット状に起立した高級感のある裏面と反対側の面を意味する。）の全面に、表１にその組成を且つ表２にその性状を示す接着剤を均一に塗布した。
【００７９】
尚、クロコダイル皮の全面に、均一に、ゴム系接着剤を塗布したり、また、豚スエードの表面の全面に、均一に、ゴム系接着剤を塗布したりする際には、例えば、ハケ、ブラシ、ハンドローラ、スプレーガン、スプレッダなどを用いてクロコダイル皮の裏面の全面及び豚スエードの表面の全面に均一に塗布する。
【００８０】
この実験例１では、ハケを用いて、クロコダイル皮の裏面の全面に、表１にその組成を且つ表２にその性状を示す接着剤を均一に塗布し、また、豚スエードの表面の全面に、表１にその組成を且つ表２にその性状を示す接着剤を均一に塗布した。
【００８１】
尚、豚スエードの表面に接着剤を塗布する前に、必要により、例えば、ブラシ等を用い、ゴミの除去をしたり、豚スエードの表面の油脂分や、染料等を除去するために、溶剤脱脂をしたり、更に、サンドペーパーがけをしたりする。
【００８２】
また、クロコダイル皮の裏面に接着剤を塗布する前に、必要により、例えば、ブラシ等を用い、ゴミの除去をする。
【００８３】
また、クロコダイル皮の裏面が、接着剤を吸い込みやすい場合には、例えば、表１にその組成を且つ表２にその性状を示す接着剤を二度塗りしたり、又は、クロコダイル皮の裏面が、接着剤を吸い込む分を予め見越し、豚スエードの表面に塗布する接着剤の量より、やや多めに接着剤を塗布するようにする。
【００８４】
次に、裏面に接着剤を塗布したクロコダイル皮、及び、表面に接着剤を塗布した豚スエードの各々を、塗面を開けたまま、しばらく放置し、表１にその組成を且つ表２にその性状を示す接着剤の溶剤（トルエン、シクロヘキサン、ノルマルヘキサン）を揮発（蒸発）させる。
【００８５】
この開放堆積時間（オープンアッセンブリータイム）は、クロコダイル皮の裏面に、表１にその組成を且つ表２にその性状を示す接着剤を塗布し、また、豚スエードの表面に、表１にその組成を且つ表２にその性状を示す接着剤を塗布してから、クロコダイル皮の裏面に塗布された、表１にその組成を且つ表２にその性状を示す接着剤の接着剤層の表面に薄皮が形成され、且つ、豚スエードの表面に塗布された、表１にその組成を且つ表２にその性状を示す系接着剤の接着剤層の表面に薄皮が形成されるまでの期間とする。
【００８６】
次に、この開放堆積時間（オープンアッセンブリータイム）の経過後（徒過後）、直ちに、クロコダイル皮の裏面と、豚スエードの表面とを、クロコダイル皮の裏面に塗布された、表１にその組成を且つ表２にその性状を示す接着剤と、豚スエードの表面に塗布された、表１にその組成を且つ表２にその性状を示す接着剤とにより、貼着する。
【００８７】
尚、クロコダイル皮の裏面に塗布された、表１にその組成を且つ表２にその性状を示す接着剤の接着剤層の表面に薄皮が形成され、且つ、豚スエードの表面に塗布された、表１にその組成を且つ表２にその性状を示す系接着剤の接着剤層の表面に薄皮が形成される時点は、例えば、クロコダイル皮の裏面に塗布された、表１にその組成を且つ表２にその性状を示す接着剤の接着剤層の表面や、豚スエードの表面に塗布された、表１にその組成を且つ表２にその性状を示す接着剤の接着剤層の表面に、例えば、作業者が、手指に、ゴム手袋を着用し、ゴム手袋を着用した指を押し当てた際に、ゴム手袋を着用した指に接着剤が糸引きすることがなく、各々の接着剤層に、押し当てた指の押し跡がつく時点が目安になる。
【００８８】
次に、クロコダイル皮と豚スエードとを、接着剤が塗布された面同士（貼り合わせ面）を重ね合わせて圧締できる状態で、所定時間（接着剤が乾燥するまで）、堆積しておくことにより、クロコダイル皮の裏面に、豚スエードの表面側が、表１にその組成を且つ表２にその性状を示す接着剤により貼着された皮革シートを作製した。
【００８９】
この圧締は、例えば、クロコダイル皮と豚スエードとを接着剤を塗布した面同士（貼り合わせ面）を重ね合わせたものを、手で押さえても良いし、ハンドローラで圧延してもよいし、重し、砂袋、仮釘、かすがい、ゴム輪、ひも、クサビ、粘着テープ、バネ板（支持棒）、らせん治具、プレス装置などを用いて緊結又は支持するようにすればよい。
【００９０】
実験例１では、クロコダイル皮と豚スエードとを接着剤を塗布した面同士（貼り合わせ面）を重ね合わせたものの圧締は、クロコダイル皮と豚スエードとを接着剤を塗布した面同士（貼り合わせ面）を重ね合わせたものを手で押さえるようにして行った。
【００９１】
（実験例２）
クロコダイル皮をリザード皮に代える以外は、実験例１と同様の工程で、リザード皮の裏面に、豚スエードの表面側が、表１にその組成を且つ表２にその性状を示す接着剤により貼着された皮革シートを作製した。
【００９２】
（実験例３）
クロコダイル皮をオーストリッチ皮に代える以外は、実験例１と同様の工程で、オーストリッチ皮の裏面に、豚スエードの表面側が、表１にその組成を且つ表２にその性状を示す接着剤により貼着された皮革シートを作製した。
【００９３】
（実験例４）
接着剤を、下記表３に示す性状の接着剤に代える以外は、実験例１と同様の工程で、クロコダイル皮の裏面に、豚スエードの表面側が、表３にその性状を示す接着剤により貼着された皮革シートを作製した。
【００９４】
【表３】
0005171174.tif 000004
（実験例５）
表１にその組成を且つ表２にその性状を示す接着剤の主成であるクロロプレンゴムを天然ゴムに代える以外は、同様の組成及び性状を有する接着剤を用いる以外は、実験例１と同様の工程で、オーストリッチ皮の裏面に、豚スエードの表面側が、表１にその組成を且つ表２にその性状を示す接着剤により貼着された皮革シートを作製した。
【００９５】
（比較例１）
クロコダイル皮を牛皮に代える以外は、実験例１と同様の工程で、牛皮の裏面に、豚スエードの表面側が、表１にその組成を且つ表２にその性状を示す接着剤により貼着された皮革シートを作製した。
【００９６】
（比較例２）
クロコダイル皮の裏面の全面のみに、表１にその組成を且つ表２にその性状を示す接着剤を均一に塗布する以外は、実験例１と同様にして、クロコダイル皮の裏面に、豚スエードの表面側が、表１にその組成を且つ表２にその性状を示す接着剤により貼着された皮革シートを作製した。
【００９７】
（比較例３）
豚スエードの裏面の全面のみに、表１にその組成を且つ表２にその性状を示す接着剤を均一に塗布する以外は、実験例１と同様にして、クロコダイル皮の裏面に、豚スエードの表面側が、表１にその組成を且つ表２にその性状を示す接着剤により貼着された皮革シートを作製した。
【００９８】
（参考例１）
接着剤として、ボンド（登録商標）１７Ｚは、を使用する以外は、実験例１と同様にして、クロコダイル皮の裏面に、豚スエードの表面側が、ボンド（登録商標）１７Ｚにより貼着された皮革シートを作製した。
【００９９】
（参考例２）
接着剤として、ボンド（登録商標）Ｇクリヤーを使用する以外は、実験例１と同様にして、クロコダイル皮の裏面に、豚スエードの表面側が、ボンド（登録商標）Ｇクリヤーにより貼着された皮革シートを作製した。
【０１００】
次に、以上のようにして作製した、実験例１、実験例２、実験例３、実験例４、実験例５、比較例１、比較例２、比較例３、参考例１及び参考例２の各々の皮革シートの接着強さについて検討した。
【０１０１】
まず、実験例１、実験例２、実験例３、実験例４、実験例５、比較例１、比較例２、比較例３、参考例１及び参考例２の各々の皮革シートについて、Ｔ形はく離試験（ＪＩＳ  Ｋ  ６８５４−３（１９９９）接着剤−はく離接着強さ試験方法−第３部を参照。）を行った。
【０１０２】
その結果、実験例１、実験例２、実験例３、実験例４及び実験例５の各々は、はく離強さが、５０Ｎ／２５ｍｍ以上であったのに対し、参考例１及び参考例２の各々は、はく離強さが、５０Ｎ／２５ｍｍ±１であった。
【０１０３】
一方、比較例１、比較例２及び比較例３の各々は、はく離強さが、５０Ｎ／２５未満であった。
【０１０４】
また、実験例１、実験例２、実験例３、実験例４、実験例５、比較例１、比較例２、比較例３、参考例１及び参考例２の各々の皮革シートについて、曲げ接着強さ試験（ＪＩＳ  Ｋ  ６８５６（１９９９）接着剤の曲げ強さ試験方法）を行った。
【０１０５】
その結果、実験例１、実験例２、実験例３、実験例４及び実験例５の各々は、被接着材と被接着材との間のはく離が観察されなかったのに対し、参考例１、参考例２、比較例１、比較例２及び比較例３の各々には、被接着材と被接着材との間のはく離が観察された。
【０１０６】
上記した実験例１、実験例２、実験例３、実験例４及び実験例５の各々から明らかなように本発明に係る皮革シートの製造方法により製造される皮革シートでは、いずれも、その裏面に、豚スエードの裏面側が露呈している。
【０１０７】
従って、これらの皮革シートを用途別に型抜きした素材（構成部材又はパーツ）を縫製することによって製造される皮革製品には、その素材（構成部材又はパーツ）の各々に、爬虫類皮又は鳥類皮と、裏地（豚スエード）とを縫製したような縫い目が見当たらず、且つ、その素材（構成部材又はパーツ）の各々の裏面には、豚スエードの裏面側（ベルベット状に起立した高級感のある裏面）が露呈している結果、需要者又は取引者に、皮の裏面そのものが露呈している皮革製品（いわゆる一枚仕立ての皮革製品）と同様の高級感を印象付けることができる。
【０１０８】
のみならず、豚スエードの場合は、そのベルベット状に起毛した裏面から、毛羽が抜け落ちにくいので、この皮革シートを用途別に型抜きした素材（構成部材又はパーツ）を縫製することによって製造される皮革製品は、長期使用に対する製品の耐久性に優れている。
【０１０９】
また、豚スエードの表面は、豚皮本来の細かいしわや毛穴があり、また、既に述べたとおり、爬虫類皮又は鳥類皮の裏面は、ささくれ立ったような性状を有している。
【０１１０】
その結果、爬虫類皮又は鳥類皮の裏面と、豚スエードの表面とを、接着剤により貼着すると、爬虫類皮又は鳥類皮の裏面のささくれ立ったような性状の部分と接着剤との接触及びぬれと、爬虫類皮又は鳥類皮の裏面のささくれ立ったような性状の部分と、豚スエードの表面に存在する豚皮本来の細かいしわや毛穴との嵌合構造と、豚皮本来の細かいしわや毛穴と接着剤との接触及びぬれとの協働により、爬虫類皮又は鳥類皮と、豚スエードとが、接着剤により、接着した状態となる。
【０１１１】
従って、本発明に係る皮革シートの製造方法により製造される皮革シートを用途別に型抜きした素材（構成部材又はパーツ）を縫製して製造された皮革製品は、爬虫類皮又は鳥類皮と豚スエードとが分離するようなことが無い。
【０１１２】
即ち、本発明に係る皮革シートの製造方法により製造される皮革シートを用途別に型抜きした素材（構成部材又はパーツ）を縫製することによって、皮革製品は、長期使用に耐えることができる、という長所を有している。
【０１１３】
また、本発明に係る皮革シートの製造方法により製造される皮革シートでは、爬虫類皮又は鳥類皮の裏面と、豚スエードの表面とを、ゴム系接着剤（より特定的に説明すると、表１にその組成を且つ表２にその性状を示す接着剤）又は酢酸ビニルを主成分とする接着剤（より特定的に説明すると、表３に示す性状の接着剤）により貼着している。
【０１１４】
ゴム系接着剤又は酢酸ビニルを主成分とする接着剤は、硬化後（乾燥後）において、エラストマー性（柔軟性）を有している。
【０１１５】
したがって、例えば、本発明に係る皮革シートの製造方法により製造される皮革シートを用途別に型抜きした素材（構成部材又はパーツ）を縫製して製造された皮革製品は、その外部からの力が加わって、素材（構成部材又はパーツ）に曲げや捩れ等が生じても、爬虫類皮又は鳥類皮、ゴム系接着剤又は酢酸ビニルを主成分とする接着剤及び豚スエードの各々が変形可能であるため、皮と皮とを硬化後（乾燥後）において、エラストマー性（柔軟性）を有していない接着剤を用いて貼着した皮革製品に比べ、爬虫類皮又は鳥類皮と、豚スエードとが、分離しない又は分離し難いので、本発明に係る皮革シートを用途別に型抜きした素材（構成部材又はパーツ）を縫製して製造された皮革製品は、長期使用に対する製品の耐久性が優れている。
【０１１６】
また、本発明に係る皮革シートの製造方法では、開放堆積時間（オープンアッセンブリータイム）を、爬虫類皮又は鳥類皮の裏面に、ゴム系接着剤を塗布し、また、豚スエードの表面に、ゴム系接着剤を塗布してから、爬虫類皮又は鳥類皮の裏面に塗布されたゴム系接着剤の接着剤層の表面に薄皮が形成され、且つ、豚スエードの表面に塗布されたゴム系接着剤の接着剤層の表面に薄皮が形成されるまでの期間とし、この期間の経過後（徒過後）、直ちに、爬虫類皮又は鳥類皮の裏面と、前記豚スエードの表面とを、爬虫類皮又は鳥類皮の裏面に塗布されたゴム系接着剤と、豚スエードの表面に塗布されたゴム系接着剤とにより、貼着するようにしている。
【０１１７】
即ち、本発明に係る皮革シートの製造方法では、開放堆積時間（オープンアッセンブリータイム）を、適正な時間とすることで、爬虫類皮又は鳥類皮と、豚スエードとの間の接着剤が、貼り合わせ時に、貼り合わせ面から噴出したり、合時に、爬虫類皮又は鳥類皮及び／又は豚スエードにしわが形成されたりし難いため、歩留まりがよく、且つ、爬虫類皮又は鳥類皮の裏面と、豚スエードの表面との接着強度が高く、爬虫類皮又は鳥類皮と、豚スエードとが、分離しない又は分離し難い、長期使用に対する製品の耐久性に優れた皮革製品を製造することができる、という特有の効果を奏する。
【０１１８】
尚、爬虫類皮又は鳥類皮２の裏面Ｓ２ｂと、豚スエード３の表面Ｓ３とが、接着剤４により貼着する工程（閉鎖堆積工程）は、爬虫類皮又は鳥類皮の裏面に、ゴム系接着剤を塗布し、また、豚スエードの表面に、ゴム系接着剤を塗布してから、爬虫類皮又は鳥類皮の裏面に塗布されたゴム系接着剤の接着剤層の表面に薄皮が形成され、且つ、豚スエードの表面に塗布されたゴム系接着剤の接着剤層の表面に薄皮が形成されるまでの期間とし、この期間の経過後（徒過後）、直ちに、爬虫類皮又は鳥類皮の裏面と、前記豚スエードの表面とを、爬虫類皮又は鳥類皮の裏面に塗布されたゴム系接着剤と、豚スエードの表面に塗布されたゴム系接着剤とにより、貼着したものを、減圧室（チャンバー）内に収容し、減圧下（例えば、０．７気圧以上０．９気圧以下）で行うのが好ましい。
接着剤の柔軟性を確保するために、接着剤中に、繊維（例えば、直径が、１５μｍ以上７０μｍ以下で、長さが、２０ｍｍ以上２００ｍｍ以下の繊維）を接着強度を阻害しない範囲の量（例えば、１重量％以上５重量％以下の範囲の量）で分散するようにしてもよい。
【産業上の利用可能性】
【０１１９】
本発明に係る皮革シートの製造方法により製造される皮革シートは、その裏面に、豚スエードの裏面側が露呈しているので、本発明に係る皮革シートの製造方法により製造される皮革シートを用途別に型抜きした素材（構成部材又はパーツ）を縫製することによって製造される皮革製品には、その素材（構成部材又はパーツ）の各々の裏面に、豚スエードの裏面側（ベルベット状に起立した高級感のある裏面）が露呈している結果、需要者又は取引者に、いわゆる一枚仕立ての皮革製品（皮の裏面そのものが露呈している皮革製品）のような高級感を印象付けることができるので、産業上の利用可能性が高い。
【図面の簡単な説明】
【０１２０】
【図１】本発明に係る皮革シートの製造方法により製造される皮革シートの一例を模式的に示す断面図である。
【符号の説明】
【０１２１】
１  皮革シート
２  爬虫類皮（又は鳥類皮）
３  豚スエード
４  接着剤
Ｓ２ａ  爬虫類皮（又は鳥類皮）の表面
Ｓ２ｂ  爬虫類側（又は鳥類皮）の裏面
Ｓ３ａ  豚スエードの表面
Ｓ３ｂ  豚スエードの裏面  
【図１】
0005171174.tif 000005